БИОПОЛИМЕРНАЯ КОМПОЗИЦИЯ ДЛЯ ОБРАБОТКИ МЕХОВОГО ПОЛУФАБРИКАТА
BIOPOLYMER COMPOSITION FOR TREATING FUR SEMI-PRODUCT

Изобретение относится к легкой промышленности, в частности к меховому производству и может быть использовано при обработке мехового полуфабриката бывшего в эксплуатации для восстановления и стабилизации его потребительских свойств.
Ближайшим аналогом предлагаемого технического решения является состав для обработки кожевенного и мехового полуфабриката, представляющий собой липосомальную композицию. Состав содержит в мас.%: фософолипид - 2,0-7,0; набухающий в воде полимер - 0,4-4,0; органический дубитель - 2,0-4,0; краситель - 0,2-2,0; ароматизатор - 0,01-0,03; бактерицидный препарат - 0,1-1,0; гидрофобизатор - 0,05-1,0; неэмульгированный жир - 1,0-5,0; вода - остальное. Композицию получают путем введения при перемешивании в систему набухшего в воде полимера при рН 4,5-8,0 необходимых целевых добавок. Обработку полуфабриката ведут в течение 0,75-2 ч, при температуре 20-30°C, при расходе 20-50% от массы полуфабриката (Пат. РФ №2228361, С14С 9/00).
Недостатком указанного технического решения является многокомпонентность состава, который не обеспечивает восстановление и стабилизацию свойств обрабатываемого полуфабриката, так как используемый полимер является лишь средой для создания липосом.
Технической задачей предлагаемого изобретения является оптимизация состава композиции и улучшение комплекса ее технологических свойств, позволяющих восстанавливать ряд утраченных в процессе эксплуатации и хранения химических, физико-механических и эстетических свойств мехового полуфабриката.
Указанный технический результат достигается тем, что биополимерная композиция включает набухающий в воде полимер, фосфолипид, жирующие вещества, бактерицидный препарат и целевые добавки, при этом в качестве полимера используют водорастворимые препараты на основе природных биополимеров коллагена или хитозана, в качестве жирующих веществ жировую эмульсию на основе смеси модифицированных природных и синтетических жиров и/или масел, а в качестве целевой добавки водорастворимый диметикон при следующем соотношении компонентов, масс.%:
Фосфолипид
1,0-1,95
Водорастворимый препарат
на основе природного
биополимера
30-35
Жировая эмульсия
0-2,5
Водорастворимый диметикон
2,5
Масла, богатые флавоноидами
0-2,4
Бактерицидный препарат
0,1-0,2
Вода
остальное
Композицию готовят следующим образом: фаза А - фосфолипид диспергируют с маслами при 3,5 тыс.об/мин. Фаза В - водорастворимый диметикон диспергируют с водной жировой эмульсией при 3,5 тыс.об/мин. Фаза С - ПРК диспергируют с водой при 3,5 тыс об/мин, затем три фазы соединяют и диспергируют совместно в течение 10 минут. При этом в матрице водорастворимого природного полимера на основе жирующей эмульсии и фосфолипида, водорастворимого диметикона формируются липосомальные и везикулярные частицы, в которых концентрируются целевые добавки - масла, богатые флавоноидами, бактерицидный препарат.
В качестве природного биополимера используют, например, уксуснокислые дисперсии продуктов растворения коллагена (ПРК) с содержанием сухого остатка 3,0-3,8%, уксуснокислую дисперсию хитозана с содержанием сухого остатка 3,0-3,5%; в качестве целевых добавок в композиции используют, например, фосфолипиды - лецитин, фосфатидилхолин; жировая эмульсия - смесь модифицированных природных и синтетических жиров с добавлением различных эмульгаторов (жировая эмульсия MINK GREASE фирмы Jos. H. Lowenstein); масла, богатые природными флавонодами - масло ростков пшеницы, масло косточек винограда; в качестве бактерицидного препарата, например, «монарда».
В таблице приведен качественный и количественный состав вариантов биополимерной композиции.
Данная биополимерная композиция является устойчивой во времени с вязкостью 0,07 Па·с, обладает широким спектром технологические свойства, позволяющих получить существенный эффект при восстановлении и стабилизации свойств шкурок кролика и каракуля, бывших в эксплуатации в течение 2-6 сезонов.
Примеры использования композиции.
Пример 1
2
На полуфабрикат тонкомездрого кролика, бывшего в эксплуатации в течение двух сезонов, со стороны волосяного покрова и/или кожевой ткани наносят биополимерную композицию с составом по варианту 1 (см. таблицу 1), расход композиции составляет 8 мл/дм, температура 20°C. Далее осуществляют пролежку в течение 10 часов и последующую промывку в течение 10-15 минут.
Пример 2
2
На полуфабрикат каракуля, после эксплуатации в течение 4-6 сезонов со стороны кожевой ткани намазным методом наносят биополимерную композицию с составом по варианту 2, расход композиции составляет 8-9 мл/дм, температура 25°C. Далее осуществляется пролежка в течение 12 часов и промывка в течение 20 минут.
Пример 3
2
На полуфабрикат каракуля, подвергшегося эксплуатации в течение 4-6 сезонов наносится биополимерная композиция с составом по варианту 3, как со стороны кожевой ткани, так и со стороны волосяного покрова. Расход композиции составляет 7-8 мл/дм, температура обработки 25°C, с последующей пролежкой в течение 10 часов и промывкой 25-30 минут.
Пример 4
2
На полуфабрикат каракуля, подвергшегося эксплуатации в течение 4-6 сезонов наносится биополимерная композиция с составом по варианту 4, со стороны волосяного покрова. Расход композиции 8 мл/дм, температура обработки 20°C, с последующей пролежкой в течение 10 часов и откаткой в течение 2,5 часа.
Пример 5
С целью реставрации меховой полуфабрикат обрабатывают биополимерными композициями составом по варианту 5 или 6, окуном, с расходом 20-40% от массы полуфабриката, ЖК-8 в течение 10-12 часов при температуре 20-25°C.
Пример 6
2
С целью реставрации шкурок кролика, бывших в эксплуатации в течение 4 сезонов, со стороны волосяного покрова и кожевой ткани наносят биополимерную композицию с составом по варианту 7. Расход композиции 8 мл/дм, температура обработки 22°C, пролежка в течение 12 часов, промывка 15-20 минут.
Предложенная обработки позволяет восстановить структуры кожевой ткани и волосяного покрова за счет совмещенного процесса жирования, антимикробной обработки и воздействия природного биополимера. Полученный полуфабрикат по химическим свойствам и физико-механическим характеристикам удовлетворяет нормативным требованиям. Улучшаются эстетические свойства дермы за счет совмещения процесса жирования и обработки водорастворимыми препаратами природных биополимеров хитозана и коллагена. Определение гидротермической устойчивости образцов после их искусственного старения методом инсоляции было выявлено, что у образцов шкурок кролика, обработанных биополимерной композицией наблюдалось снижение гидротермической устойчивости за 30 дней исследования на 12°C, при использовании в качестве восстанавливающего агента композиции прототипа, наблюдалось снижение гидротермической устойчивости на 20,5°C за тот же период времени.
Совокупность отличительных признаков композиции приводит к неочевидному технологическому результату- упрочнению связи волоса с кожевой тканью. При обработке шкурок кролика данное значение увеличивается с 4,45 до 5,49 кгс. При обработке шкурок каракуля - с 6,10 до 7,35 кгс.
В таблице 2 представлены экспериментальные данные свойств полуфабриката до и после обработки предложенными композициями.
Таблица 2
Показатели
Исходный п/ф (кролик)
Пример 1 (кролик)
Исходный п/ф (каракуль)
Пример 2 (каракуль)
Температура сваривания
60
64
72
76
Содержание несвязанных жировах веществ, %
12,3
22,0
17,0
24,3
Предел прочности при растяжении, МПа
4,46
5,80
7,30
8,60
Блеск волосяного покрова, балл (5 - наивысшая оценка)
3,20
4,65
3,00
4,80
Устойчивость к истирающему воздействию, %
32,0
45,5
47,9
62,8
При использовании природных биополимеров совмещаются 2 функции: биополимер выступает в качестве среды для активных компонентов, в то же время сам им является. При этом происходит упрочнение структуры кожевой ткани меха шкурок кролика, что проявляется в испытаниях на изменение нагрузки при разрыве - увеличение значения предела прочности при растяжении. Таким образом, использование предлагаемой композиции позволяет достичь заявленный технический результат.